【手続補正書】
【提出日】令和2年12月9日(2020.12.9)
【手続補正１】
【補正対象書類名】特許請求の範囲
【補正対象項目名】全文
【補正方法】変更
【補正の内容】
【特許請求の範囲】
【請求項１】
ａ）  約２０〜約５０重量％のヒドロキシルエチルメタクリレート、
ｂ）  約１０〜約３０重量％のアクリル酸エチル、
ｃ）  約１０〜約３０重量％のアクリル酸ブチル、
ｄ）  約１〜約１５重量％の少なくとも１種の会合性および／または半疎水性モノマー（この場合、モノマーの重量パーセンテージはすべて、全一不飽和モノマーの重量に対するものである）、
ｅ）  一態様では約０．０１〜約５重量部％、別の態様では約０．１〜約３重量％、さらなる態様では約０．５〜約１重量％の、両親媒性架橋剤から選択される少なくとも１種の架橋剤（該ポリマーを調製するのに利用された一不飽和モノマー１００重量部に対して）、ならびに
ｆ）  約１〜約１５重量部（該ポリマーを調製するのに利用された一不飽和モノマー１００重量部に対して）の、式
【化１９】
2020514436.tif 000001
（式中、Ｑはポリオール残基を表し、Ａはポリ（エチレングリコール）残基を表し、Ｒは、飽和および不飽和Ｃ１０〜Ｃ２２アシル基ならびにポリ（プロピレングリコール）残基から選択され、Ｒ２３は、Ｈ、飽和および不飽和Ｃ１０〜Ｃ２２アシルラジカル、ならびにポリ（プロピレングリコール）残基から独立して選択され、ａは０または１であり、ｂは０または１であり、ｃは１〜４の数値であり、但しｂが０である場合はａおよびｃが１であり、ｂが１である場合はａが０であり、Ｒ２３はポリ（プロピレングリコール）残基ではないものとする）
から選択される両親媒性添加剤
を含むモノマー組成物を重合することによって調製された、架橋された非イオン性両親媒性エマルジョンポリマー。
【請求項２】
前記両親媒性添加剤が、飽和および不飽和Ｃ１０〜Ｃ２２脂肪酸でエステル化されたポリエトキシ化アルキルグルコシド、飽和および不飽和Ｃ１０〜Ｃ２２脂肪酸でエステル化されたポリ（エチレングリコール）のジエステル、ならびにポリ（プロピレングリコール）−ブロック−ポリ（エチレングリコール）−ブロック−ポリ（プロピレングリコール）−ブロックコポリマーから選択される、請求項１に記載のエマルジョンポリマー。
【請求項３】
前記両親媒性添加剤が、式：
【化２０】
2020514436.tif 000002
（式中、Ｒ２３は、Ｈ、ならびに飽和および不飽和Ｃ１０〜Ｃ２２アシル基から独立して選択され、Ｒ２４は、Ｃ１〜Ｃ１０アルキル基から選択され、ｗ＋ｘ＋ｙ＋ｚの合計は、一態様では約６０〜約１５０、別の態様では約８０〜約１３５、さらなる態様では約９０〜約１２５の範囲であり、但し２個以下のＲ２３は同時にＨであり得るものとする）
によって表される化合物から選択されるポリエトキシ化アルキルグルコシドエステルである、請求項２に記載のエマルジョンポリマー。
【請求項４】
前記両親媒性添加剤が、式：
【化２１】
2020514436.tif 000003
（式中、Ｂは、飽和および不飽和Ｃ１０〜Ｃ２２アシルラジカルから独立して選択され、ｎは、一態様では約９〜約１２０、別の態様では約１２〜約１１０、さらなる態様では約１５〜約１００の範囲である）
によって表される、飽和および不飽和Ｃ１０〜Ｃ２２脂肪酸でエステル化されたポリ（エチレングリコール）から選択され、好ましくは、式（ＩＩＩ）の前記両親媒性添加剤において、Ｂが、ステアリン酸残基、イソステアリン酸残基、オレイン酸残基、およびそれらの混合物から選択され、より好ましくは、前記両親媒性添加剤が、ポリ（エチレングリコール）ジオレエート、ポリ（エチレングリコール）ジステアレート、ポリ（エチレングリコール）ジイソステアレート、およびそれらの混合物から選択される、請求項２に記載のエマルジョンポリマー。
【請求項５】
前記両親媒性添加剤が、ポリ（プロピレングリコール）−ブロック−ポリ（エチレングリコール）−ブロック−ポリ（プロピレングリコール）−ブロックコポリマーから選択され、好ましくは、前記両親媒性添加剤が、式：
【化２２】
2020514436.tif 000004
（式中、ｒ＝ｔであり、かつ一態様では約５〜約２０、別の態様では約６〜約１５、さらなる態様では約８〜約１４の範囲であり、ｓは、一態様では約２０〜約３０、別の態様では約２１〜約２７、さらなる態様では約２３〜約２５の範囲である）
によって表され、より好ましくは、前記両親媒性添加剤が、約１５００〜約３５００Ｄａの範囲の数平均分子量を有し、さらにより好ましくは、前記両親媒性添加剤が、一態様では約３５〜約６０重量％、別の態様では約４０〜約５５重量％、さらなる態様では約４５〜約５０重量％のポリ（エチレングリコール）を含有する、請求項２に記載のエマルジョンポリマー。
【請求項６】
前記重合性モノマー組成物中に存在する両親媒性添加剤の量が、一態様では約１〜約１５重量部、別の態様では約２〜約１０重量部、さらなる態様では約３〜約６重量部（全モノマー１００重量部に対して）の範囲である、先の請求項のいずれか一項に記載のエマルジョンポリマー。
【請求項７】
前記会合性モノマーが、式：
【化２３】
2020514436.tif 000005
（式中、Ｒ１４は水素またはメチルであり；Ｒ１５は、Ｃ２Ｈ４、Ｃ３Ｈ６およびＣ４Ｈ８から独立して選択される二価のアルキレン部分であり、ｎは約１０〜約６０の範囲の整数を表し、（Ｒ１５−Ｏ）はランダム構成に配置されていてもブロック構成に配置されていてもよく；Ｒ１６は、Ｃ８〜Ｃ３０直鎖アルキル、Ｃ８〜Ｃ３０分枝鎖アルキル、Ｃ８〜Ｃ３０炭素環式アルキル、Ｃ２〜Ｃ３０アルキル置換フェニル、アラアルキル置換フェニルおよびアリール置換Ｃ２〜Ｃ３０アルキルから選択される置換または非置換のアルキルであり、ここで、Ｒ１６の該アルキル基、アリール基、フェニル基は、ヒドロキシル基、アルコキシル基、ベンジル基  スチリル基およびハロゲン基からなる群より選択される１つまたはそれより多くの置換基を必要に応じて含む）
で表され、好ましくは、前記モノマー組成物中の前記会合性モノマーが、ラウリルポリエトキシ化（メタ）アクリレート、セチルポリエトキシ化（メタ）アクリレート、セテアリルポリエトキシ化（メタ）アクリレート、ステアリルポリエトキシ化（メタ）アクリレート、アラキジルポリエトキシ化（メタ）アクリレート、ベヘニルポリエトキシ化（メタ）アクリレート、セロチルポリエトキシ化（メタ）アクリレート、モンタニルポリエトキシ化（メタ）アクリレート、メリシルポリエトキシ化（メタ）アクリレートから選択され、前記モノマーのポリエトキシ化部分が、一態様では約２〜約５０個のエチレンオキシド単位、別の態様では約１０〜４０個のエチレンオキシド単位、さらに別の態様では約１５〜３０個の単位を含有する、先の請求項のいずれか一項に記載のエマルジョンポリマー。
【請求項８】
前記半疎水性モノマーが、以下の式：
ＣＨ２＝Ｃ（Ｒ１）Ｃ（Ｏ）Ｏ−（Ｃ２Ｈ４Ｏ）ａ（Ｃ３Ｈ６Ｏ）ｂ−Ｈ
ＣＨ２＝Ｃ（Ｒ１）Ｃ（Ｏ）Ｏ−（Ｃ２Ｈ４Ｏ）ａ（Ｃ３Ｈ６Ｏ）ｂ−ＣＨ３
（式中、Ｒ１は水素またはメチルであり、「ａ」は、一態様では０または２〜約１２０、別の態様では約５〜約４５、さらなる一態様では約１０〜約２５の範囲の整数であり、「ｂ」は、一態様では約０または２〜約１２０、別の態様では約５〜約４５、さらなる一態様では約１０〜約２５の範囲の整数であるが、「ａ」と「ｂ」が同時に０にはなり得ないものとする）
で表される少なくとも１つのモノマーから選択され、好ましくはｂが０である、先の請求項のいずれか一項に記載のエマルジョンポリマー。
【請求項９】
前記両親媒性架橋剤が、式：
【化２４】
2020514436.tif 000006
（式中、
Ｒ２１は、Ｃ１０〜２４アルキル、アルカリール、アルケニル、またはシクロアルキルであり、
Ｒ２０は、ＣＨ３、ＣＨ２ＣＨ３、Ｃ６Ｈ５、またはＣ１４Ｈ２９であり、
Ｒ２２は、ＨまたはＺ−Ｍ＋であり、
Ｚ−は、ＳＯ３−またはＰＯ３２−であり、
Ｍ＋は、Ｎａ＋、Ｋ＋、ＮＨ４＋、またはアルカノールアミンであり、
ｘは２〜１０であり、
ｙは０〜２００であり、
ｚは４〜２００である）
の化合物であるか、または
前記両親媒性架橋剤が、式：
【化２５】
2020514436.tif 000007
（式中、
ｎは、１または２であり
ｚは、一態様では４〜４０、別の態様では５〜３８、さらなる態様では１０〜２０であり、
Ｒ２２は、Ｈ、ＳＯ３−Ｍ＋、またはＰＯ３２−Ｍ＋であり、Ｍは、Ｎａ＋、Ｋ＋、ＮＨ４＋、またはアルカノールアミンから選択される）
の化合物である、先の請求項のいずれか一項に記載のエマルジョンポリマー。
【請求項１０】
前記モノマー組成物が、慣用的な架橋剤をさらに含み、該架橋剤が、約０．０１〜約１重量部、好ましくは約０．０１〜約０．３重量部（前記ポリマーを調製するのに利用された一不飽和モノマー１００重量部に対して）で前記ポリマーに組み込まれるのに充分な量で存在している、先の請求項のいずれか一項に記載のエマルジョンポリマー。
【請求項１１】
前記少なくとも１つの慣用的な架橋剤が、トリメチロールプロパンのポリアリルエーテル、ペンタエリスリトールのポリアリルエーテル、スクロースのポリアリルエーテルおよびその混合物から選択され、好ましくは、前記少なくとも１つの慣用的な架橋剤が、ペンタエリスリトールジアリルエーテル、ペンタエリスリトールトリアリルエーテル、ペンタエリスリトールテトラアリルエーテルおよびその混合物から選択される、先の請求項のいずれか一項に記載のエマルジョンポリマー。
【請求項１２】
前記モノマー混合物が、一態様では約０または１〜約１５重量部、別の態様では約２〜約１０重量部、別の態様では約３〜約６重量部（前記混合物中の重合性一不飽和モノマー１００重量部に対して）のＣ６〜Ｃ２２アルキル（メタ）アクリレートをさらに含み、好ましくは、前記Ｃ６〜Ｃ２２アルキル（メタ）アクリレートが、（メタ）アクリル酸ヘキシル、（メタ）アクリル酸ヘプチル、（メタ）アクリル酸オクチル、（メタ）アクリル酸２−エチルヘキシル、（メタ）アクリル酸デシル、（メタ）アクリル酸イソデシル、（メタ）アクリル酸ラウリル、（メタ）アクリル酸テトラデシル、（メタ）アクリル酸ヘキサデシル、（メタ）アクリル酸ステアリル、（メタ）アクリル酸ベヘニル、およびそれらの混合物から選択される、先の請求項のいずれか一項に記載のエマルジョンポリマー。
【請求項１３】
前記モノマー混合物が、
ａ）  約２０〜約５０重量％のヒドロキシエチルメタクリレート、
ｂ）  約１０〜約３０重量％のアクリル酸エチル、
ｃ）  約１０〜約３０重量％のアクリル酸ブチル、
ｄ）  約１〜約１５重量％の、少なくとも１種の会合性および／または半疎水性モノマー（この場合、モノマーの重量パーセンテージはすべて、全一不飽和モノマーの重量に対するものである）
を含む、先の請求項のいずれか一項に記載のエマルジョンポリマー。
【請求項１４】
前記モノマー混合物が、保護コロイドの非存在下で重合されるか、または前記モノマー混合物が、ポリ（ビニルアルコール）およびポリ（酢酸ビニル）の非存在下で重合される、先の請求項のいずれか一項に記載のエマルジョンポリマー。
【請求項１５】
（Ａ）水；
（Ｂ）約０．１〜約５重量％の請求項１〜１４のいずれか一項に従って調製された、少なくとも１つの架橋された非イオン性両親媒性エマルジョンポリマー；および
（Ｃ）降伏応力流体の総重量に対して約５〜約５０重量％の少なくとも１つの界面活性剤
を含む降伏応力流体組成物。
【請求項１６】
請求項１〜１４のいずれかに記載のポリマーを内部に組み込むことによって、降伏応力流体を含有する界面活性剤の透明度を改善する方法。
【手続補正２】
【補正対象書類名】明細書
【補正対象項目名】００２６
【補正方法】変更
【補正の内容】
【００２６】
開示技術の概要
本発明の技術は、界面活性剤の存在下で膨潤することができる架橋された非イオン性両親媒性ポリマー（略して、両親媒性ポリマー）を提供する。これらの両親媒性ポリマーを含む界面活性剤組成物は、ＷＯ２０１５／０９５２８６およびＷＯ２０１６／１００１８３に記載されているポリマーを含有する界面活性剤組成物よりも、実質的に透明でありかつ濁っていない。本発明の技術の両親媒性ポリマーは、Ｃ１〜Ｃ５ヒドロキシアルキル（メタ）アクリレートから選択される少なくとも１種のモノマー、Ｃ１〜Ｃ５アルキル（メタ）アクリレートから選択される少なくとも１種のモノマー、会合性モノマー、半疎水性モノマー、およびそれらの混合物から選択される少なくとも１種のモノマー、ならびに両親媒性架橋モノマーを含むモノマー混合物の乳化重合によって調製される。架橋モノマーは、両親媒性架橋剤、または両親媒性架橋剤と従来の架橋剤との混合物である。意外にも、両親媒性ポリマーを調製するのに使用された重合性モノマー混合物が両親媒性添加剤を含む場合、これらの両親媒性ポリマーを含有する水性界面活性剤系のレオロジープロファイルは維持されかつこれらの界面活性剤系の透明度は改善される。透明度は、無機塩などの電解質、酸保存料、ならびに香料および芳香剤の存在下で改善される。
本発明の実施形態において、例えば以下の項目が提供される。
（項目１）
ａ）  約２０〜約５０重量％のヒドロキシルエチルメタクリレート、
ｂ）  約１０〜約３０重量％のアクリル酸エチル、
ｃ）  約１０〜約３０重量％のアクリル酸ブチル、
ｄ）  約１〜約１５重量％の少なくとも１種の会合性および／または半疎水性モノマー（この場合、モノマーの重量パーセンテージはすべて、全一不飽和モノマーの重量に対するものである）、
ｅ）  一態様では約０．０１〜約５重量部％、別の態様では約０．１〜約３重量％、さらなる態様では約０．５〜約１重量％の、両親媒性架橋剤から選択される少なくとも１種の架橋剤（該ポリマーを調製するのに利用された一不飽和モノマー１００重量部に対して）、ならびに
ｆ）  約１〜約１５重量部（該ポリマーを調製するのに利用された一不飽和モノマー１００重量部に対して）の、式
【化１９】
2020514436.tif 000008
（式中、Ｑはポリオール残基を表し、Ａはポリ（エチレングリコール）残基を表し、Ｒは、飽和および不飽和Ｃ１０〜Ｃ２２アシル基ならびにポリ（プロピレングリコール）残基から選択され、Ｒ２３は、Ｈ、飽和および不飽和Ｃ１０〜Ｃ２２アシルラジカル、ならびにポリ（プロピレングリコール）残基から独立して選択され、ａは０または１であり、ｂは０または１であり、ｃは１〜４の数値であり、但しｂが０である場合はａおよびｃが１であり、ｂが１である場合はａが０であり、Ｒ２３はポリ（プロピレングリコール）残基ではないものとする）
から選択される両親媒性添加剤
を含むモノマー組成物を重合することによって調製された、架橋された非イオン性両親媒性エマルジョンポリマー。
（項目２）
前記両親媒性添加剤が、飽和および不飽和Ｃ１０〜Ｃ２２脂肪酸でエステル化されたポリエトキシ化アルキルグルコシド、飽和および不飽和Ｃ１０〜Ｃ２２脂肪酸でエステル化されたポリ（エチレングリコール）のジエステル、ならびにポリ（プロピレングリコール）−ブロック−ポリ（エチレングリコール）−ブロック−ポリ（プロピレングリコール）−ブロックコポリマーから選択される、項目１に記載のエマルジョンポリマー。
（項目３）
前記両親媒性添加剤が、式：
【化２０】
2020514436.tif 000009
（式中、Ｒ２３は、Ｈ、ならびに飽和および不飽和Ｃ１０〜Ｃ２２アシル基から独立して選択され、Ｒ２５は、Ｃ１〜Ｃ１０アルキル基から選択され、ｗ＋ｘ＋ｙ＋ｚの合計は、一態様では約６０〜約１５０、別の態様では約８０〜約１３５、さらなる態様では約９０〜約１２５の範囲であり、但し２個以下のＲ２３は同時にＨであり得るものとする）
によって表される化合物から選択されるポリエトキシ化アルキルグルコシドエステルである、項目２に記載のエマルジョンポリマー。
（項目４）
前記両親媒性添加剤において、Ｒ２がメチルであり、ｗ＋ｘ＋ｙ＋ｚの合計が１２０である、項目３に記載のエマルジョンポリマー。
（項目５）
前記両親媒性添加剤が、式：
【化２１】
2020514436.tif 000010
（式中、Ｂは、飽和および不飽和Ｃ１０〜Ｃ２２アシルラジカルから独立して選択され、ｎは、一態様では約９〜約１２０、別の態様では約１２〜約１１０、さらなる態様では約１５〜約１００の範囲である）
によって表される、飽和および不飽和Ｃ１０〜Ｃ２２脂肪酸でエステル化されたポリ（エチレングリコール）から選択される、項目２に記載のエマルジョンポリマー。
（項目６）
式（ＩＩＩ）の前記両親媒性添加剤において、Ｂが、ステアリン酸残基、イソステアリン酸残基、オレイン酸残基、およびそれらの混合物から選択される、項目５に記載のエマルジョンポリマー。
（項目７）
前記両親媒性添加剤が、ポリ（エチレングリコール）ジオレエート、ポリ（エチレングリコール）ジステアレート、ポリ（エチレングリコール）ジイソステアレート、およびそれらの混合物から選択される、項目６に記載のエマルジョンポリマー。
（項目８）
前記両親媒性添加剤が、ポリ（プロピレングリコール）−ブロック−ポリ（エチレングリコール）−ブロック−ポリ（プロピレングリコール）−ブロックコポリマーから選択される、項目２に記載のエマルジョンポリマー。
（項目９）
前記両親媒性添加剤が、式：
【化２２】
2020514436.tif 000011
（式中、ｒ＝ｔであり、かつ一態様では約５〜約２０、別の態様では約６〜約１５、さらなる態様では約８〜約１４の範囲であり、ｓは、一態様では約２０〜約３０、別の態様では約２１〜約２７、さらなる態様では約２３〜約２５の範囲である）
によって表される、項目８に記載のエマルジョンポリマー。
（項目１０）
前記両親媒性添加剤が、約１５００〜約３５００Ｄａの範囲の数平均分子量を有する、項目９に記載のエマルジョンポリマー。
（項目１１）
前記両親媒性添加剤が、一態様では約３５〜約６０重量％、別の態様では約４０〜約５５重量％、さらなる態様では約４５〜約５０重量％のポリ（エチレングリコール）を含有する、項目１０に記載のエマルジョンポリマー。
（項目１２）
前記重合性モノマー組成物中に存在する両親媒性添加剤の量が、一態様では約１〜約１５重量部、別の態様では約２〜約１０重量部、さらなる態様では約３〜約６重量部（全モノマー１００重量部に対して）の範囲である、先の項目のいずれか一項に記載のエマルジョンポリマー。
（項目１３）
前記会合性モノマーが、式：
【化２３】
2020514436.tif 000012
（式中、Ｒ１４は水素またはメチルであり；Ｒ１５は、Ｃ２Ｈ４、Ｃ３Ｈ６およびＣ４Ｈ８から独立して選択される二価のアルキレン部分であり、ｎは約１０〜約６０の範囲の整数を表し、（Ｒ１５−Ｏ）はランダム構成に配置されていてもブロック構成に配置されていてもよく；Ｒ１６は、Ｃ８〜Ｃ３０直鎖アルキル、Ｃ８〜Ｃ３０分枝鎖アルキル、Ｃ８〜Ｃ３０炭素環式アルキル、Ｃ２〜Ｃ３０アルキル置換フェニル、アラアルキル置換フェニルおよびアリール置換Ｃ２〜Ｃ３０アルキルから選択される置換または非置換のアルキルであり、ここで、Ｒ１６の該アルキル基、アリール基、フェニル基は、ヒドロキシル基、アルコキシル基、ベンジル基  スチリル基およびハロゲン基からなる群より選択される１つまたはそれより多くの置換基を必要に応じて含む）
で表される、先の項目のいずれか一項に記載のポリマー組成物。
（項目１４）
前記モノマー組成物中の前記会合性モノマーが、ラウリルポリエトキシ化（メタ）アクリレート、セチルポリエトキシ化（メタ）アクリレート、セテアリルポリエトキシ化（メタ）アクリレート、ステアリルポリエトキシ化（メタ）アクリレート、アラキジルポリエトキシ化（メタ）アクリレート、ベヘニルポリエトキシ化（メタ）アクリレート、セロチルポリエトキシ化（メタ）アクリレート、モンタニルポリエトキシ化（メタ）アクリレート、メリシルポリエトキシ化（メタ）アクリレートから選択され、前記モノマーのポリエトキシ化部分が、一態様では約２〜約５０個のエチレンオキシド単位、別の態様では約１０〜４０個のエチレンオキシド単位、さらに別の態様では約１５〜３０個の単位を含有する、先の項目のいずれか一項に記載のエマルジョンポリマー。
（項目１５）
前記半疎水性モノマーが、以下の式：
ＣＨ２＝Ｃ（Ｒ１）Ｃ（Ｏ）Ｏ−（Ｃ２Ｈ４Ｏ）ａ（Ｃ３Ｈ６Ｏ）ｂ−Ｈ
ＣＨ２＝Ｃ（Ｒ１）Ｃ（Ｏ）Ｏ−（Ｃ２Ｈ４Ｏ）ａ（Ｃ３Ｈ６Ｏ）ｂ−ＣＨ３
（式中、Ｒ１は水素またはメチルであり、「ａ」は、一態様では０または２〜約１２０、別の態様では約５〜約４５、さらなる一態様では約１０〜約２５の範囲の整数であり、「ｂ」は、一態様では約０または２〜約１２０、別の態様では約５〜約４５、さらなる一態様では約１０〜約２５の範囲の整数であるが、「ａ」と「ｂ」が同時に０にはなり得ないものとする）
で表される少なくとも１つのモノマーから選択される、先の項目のいずれか一項に記載のエマルジョンポリマー。
（項目１６）
ｂが０である、項目１５に記載のエマルジョンポリマー。
（項目１７）
前記両親媒性架橋剤が、式：
【化２４】
2020514436.tif 000013
（式中、
Ｒ２１は、Ｃ１０〜２４アルキル、アルカリール、アルケニル、またはシクロアルキルであり、
Ｒ２０は、ＣＨ３、ＣＨ２ＣＨ３、Ｃ６Ｈ５、またはＣ１４Ｈ２９であり、
Ｒ２２は、ＨまたはＺ−Ｍ＋であり、
Ｚ−は、ＳＯ３−またはＰＯ３２−であり、
Ｍ＋は、Ｎａ＋、Ｋ＋、ＮＨ４＋、またはアルカノールアミンであり、
ｘは２〜１０であり、
ｙは０〜２００であり、
ｚは４〜２００である）
の化合物である、先の項目のいずれか一項に記載のエマルジョンポリマー。
（項目１８）
前記両親媒性架橋剤が、式：
【化２５】
2020514436.tif 000014
（式中、
ｎは、１または２であり
ｚは、一態様では４〜４０、別の態様では５〜３８、さらなる態様では１０〜２０であり、
Ｒ２２は、Ｈ、ＳＯ３−Ｍ＋、またはＰＯ３２−Ｍ＋であり、Ｍは、Ｎａ＋、Ｋ＋、ＮＨ４＋、またはアルカノールアミンから選択される）
の化合物である、先の項目のいずれか一項に記載のエマルジョンポリマー。
（項目１９）
前記モノマー組成物が、慣用的な架橋剤をさらに含み、該架橋剤が、約０．０１〜約１重量部（前記ポリマーを調製するのに利用された一不飽和モノマー１００重量部に対して）で前記ポリマーに組み込まれるのに充分な量で存在している、先の項目のいずれか一項に記載のエマルジョンポリマー。
（項目２０）
前記モノマー混合物、が慣用的な架橋剤を含み、該架橋剤が、約０．０１〜約０．３重量部（前記ポリマーを調製するのに利用された一不飽和モノマー１００重量部に対して）で前記ポリマーに組み込まれるのに充分な量で存在している、先の項目のいずれか一項に記載のエマルジョンポリマー。
（項目２１）
前記少なくとも１つの慣用的な架橋剤が、トリメチロールプロパンのポリアリルエーテル、ペンタエリスリトールのポリアリルエーテル、スクロースのポリアリルエーテルおよびその混合物から選択される、先の項目のいずれか一項に記載のエマルジョンポリマー。
（項目２２）
前記少なくとも１つの慣用的な架橋剤が、ペンタエリスリトールジアリルエーテル、ペンタエリスリトールトリアリルエーテル、ペンタエリスリトールテトラアリルエーテルおよびその混合物から選択される、先の項目のいずれか一項に記載のエマルジョンポリマー。
（項目２３）
前記モノマー混合物が、一態様では約０または１〜約１５重量部、別の態様では約２〜約１０重量部、別の態様では約３〜約６重量部（前記混合物中の重合性一不飽和モノマー１００重量部に対して）のＣ６〜Ｃ２２アルキル（メタ）アクリレートをさらに含む、先の項目のいずれか一項に記載のエマルジョンポリマー。
（項目２４）
前記Ｃ６〜Ｃ２２アルキル（メタ）アクリレートが、（メタ）アクリル酸ヘキシル、（メタ）アクリル酸ヘプチル、（メタ）アクリル酸オクチル、（メタ）アクリル酸２−エチルヘキシル、（メタ）アクリル酸デシル、（メタ）アクリル酸イソデシル、（メタ）アクリル酸ラウリル、（メタ）アクリル酸テトラデシル、（メタ）アクリル酸ヘキサデシル、（メタ）アクリル酸ステアリル、（メタ）アクリル酸ベヘニル、およびそれらの混合物から選択される、項目２３に記載のエマルジョンポリマー。
（項目２５）
前記モノマー混合物が、
ａ）  約２０〜約５０重量％のヒドロキシエチルメタクリレート、
ｂ）  約１０〜約３０重量％のアクリル酸エチル、
ｃ）  約１０〜約３０重量％のアクリル酸ブチル、
ｄ）  約１〜約１５重量％の、少なくとも１種の会合性および／または半疎水性モノマー（この場合、モノマーの重量パーセンテージはすべて、全一不飽和モノマーの重量に対するものである）
を含む、先の項目のいずれか一項に記載のエマルジョンポリマー。
（項目２６）
前記モノマー混合物が、保護コロイドの非存在下で重合される、先の項目のいずれか一項に記載のエマルジョンポリマー。
（項目２７）
前記モノマー混合物が、ポリ（ビニルアルコール）およびポリ（酢酸ビニル）の非存在下で重合される、先の項目のいずれか一項に記載のエマルジョンポリマー。
（項目２８）
前記モノマー混合物が、１〜６重量％の残留イオン性またはイオン化性モノマーをさらに含む、先の項目のいずれか一項に記載のエマルジョンポリマー。
（項目２９）
前記モノマー混合物が、残留量のメタクリル酸をさらに含む、先の項目のいずれか一項に記載のエマルジョンポリマー。
（項目３０）
（Ａ）水；
（Ｂ）約０．１〜約５重量％の項目１〜２９のいずれか一項に従って調製された、少なくとも１つの架橋された非イオン性両親媒性エマルジョンポリマー；および
（Ｃ）降伏応力流体の総重量に対して約５〜約５０重量％の少なくとも１つの界面活性剤
を含む降伏応力流体組成物。
（項目３１）
前記ポリマーの濃度が約０．５〜約３重量％の範囲である、項目３０に記載の組成物。
（項目３２）
前記少なくとも１つの界面活性剤が、陰イオン性、陽イオン性、両性、非イオン性のまたはその混合物から選択される、項目３０または３１のいずれか一項の組成物。
（項目３３）
前記少なくとも１つの界面活性剤が陰イオン性界面活性剤から選択される、項目３０〜３２のいずれか一項に記載の組成物。
（項目３４）
前記少なくとも１つの界面活性剤が陰イオン性界面活性剤および両性界面活性剤から選択される、項目３０〜３３のいずれか一項に記載の組成物。
（項目３５）
前記少なくとも１つの陰イオン性界面活性剤が、ドデシル硫酸ナトリウム、ラウリル硫酸ナトリウム、ラウレス硫酸ナトリウムまたはその混合物から選択される、項目３０〜３４のいずれか一項に記載の組成物。
（項目３６）
前記少なくとも１つの両性界面活性剤がコカミドプロピルベタインである、項目３０〜３５のいずれか一項に記載の組成物。
（項目３７）
前記界面活性剤の濃度が前記降伏応力流体の重量に対して２５重量％未満である、項目３０〜３６のいずれか一項に記載の組成物。
（項目３８）
前記界面活性剤の濃度が全組成物の重量に対して約６〜約２０重量％（活性物質）の範囲である、項目３０〜３７のいずれか一項に記載の組成物。
（項目３９）
陰イオン性界面活性剤対両性界面活性剤（活性物質）の比が一態様では１０：１〜約２：１、別の態様では９：１、８：１、７：１  ６：１、５：１、４．５：１、４：１または３：１である、項目３４〜３８のいずれか一項に記載の組成物。
（項目４０）
項目１から２９のいずれかに記載のポリマーを内部に組み込むことによって、降伏応力流体を含有する界面活性剤の透明度を改善する方法。